(57)【要約】【課題】  塗布後の接着可能時間の長さを維持し、初期接着力を向上させることで、歪みのある被着体の浮き、剥がれの防止、特に夏場の作業環境（３５℃雰囲気下）における被着体の浮き、剥がれの防止及び接着体の切削加工までの養生時間の大幅な短縮が可能となる作業環境を汚染しない反応性ホットメルト接着剤を提供する。生産性を上げ、吸着剤使用量を低減するポリエーテルの精製方法を提供する。【解決手段】  ポリイソシアネート（ａ）、ポリオール（ｂ）、及びイソシアネートと反応する活性水素を有するロジン類（ｃ）を反応してなるウレタンプレポリマー（Ａ）と熱可塑性エラストマー（Ｄ）を必須成分とすることを特徴とする反応性ホットメルト接着剤である。【選択図】 なし【特許請求の範囲】
【請求項１】
ポリイソシアネート（ａ）、ポリオール（ｂ）、及びイソシアネートと反応する活性水素を有するロジン類（ｃ）を反応してなるウレタンプレポリマー（Ａ）と熱可塑性エラストマー（Ｄ）を必須成分とすることを特徴とする反応性ホットメルト接着剤。
【請求項２】
前記（ｂ）が、下記（ｂ１）〜（ｂ３）から選ばれる１種又は２種類以上である請求項１記載の接着剤。
（ｂ１）：フェノール類若しくはアルコール類に、炭素数２〜４のアルキレンオキサイドを付加したもの
（ｂ２）：ジカルボン酸類と（ｂ１）との縮合ポリエステルポリオール
（ｂ３）：（ｂ１）及び／又は（ｂ２）中でエチレン性不飽和単量体を重合させて得られてなる重合体ポリオール
【請求項３】
前記（ｃ）が水酸基を有するロジン類である請求項１又は２記載の接着剤。
【請求項４】
前記（Ｄ）がポリオレフィン樹脂、ジエン（共）重合体、ポリエステル樹脂、ポリウレタン樹脂及びポリアミド樹脂からなる群より選択される１種以上である請求項１〜３の何れか記載の接着剤。
【請求項５】
前記（Ａ）が前記（Ｄ）中で反応して得られてなる請求項１〜４の何れか記載の接着剤。
【請求項６】
さらに粘着付与樹脂（Ｅ）を加えてなる請求項１〜５の何れか記載の接着剤。
【請求項７】
さらに顔料、染料、充填剤、核剤、離型剤、酸化防止剤、光安定剤及び難燃剤からなる群から選ばれる少なくとも１種を含有する請求項１〜６の何れか記載の接着剤。
【請求項８】
請求項１〜７の何れか記載の接着剤を硬化させてなる硬化物。
【請求項９】
請求項１〜７の何れか記載の接着剤で接着されてなる被着体。
【発明の詳細な説明】
【技術分野】
【０００１】
本発明は、反応性ホットメルト接着剤に関する。さらに詳しくは、建設用部材（床材、パネル、ボード、クロス、金属等）、衣料用部材（繊維、織布、フィルム等）の製造に好適に用いられるホットメルト接着剤に関する。
【背景技術】
【０００２】
ホットメルト接着剤は、常温で固体、且つ無溶剤タイプであり、加温する操作を伴うだけで使える等使いやすく有用なものである。また、反応性ホットメルト接着剤は、更に耐熱性、接着性を向上させたものとして近年注目されている。
従来、反応性ホットメルト接着剤として、ポリエステル系又はポリエーテル系ウレタンプレポリマーと低分子量キシレン樹脂からなるものが知られている（例えば、特許文献１）。
【特許文献１】特許第２６５１６４０号公報
【発明の開示】
【発明が解決しようとする課題】
【０００３】
しかしながら、この反応性ホットメルト接着剤は、塗布後の接着可能時間の長さ及び硬化後の弾性には優れるものの、塗布直後の初期接着力については、主として粘着性により初期接着力を発現させていること、及び硬化前後共に樹脂強度が弱いことから、歪みのある被着体（建設用部材等）の貼り合わせに対しては、完全硬化前に被着体の浮き、剥がれが起こることがあった。また、養生後接着体を切削加工する用途（建設用部材、衣料用部材の接着）に対しては、切削加工の際、刃に樹脂の融着が起こったり、切削加工までの養生時間を１週間以上要するため生産効率が悪い等の問題があった。さらに、低分子量キシレン樹脂は、１２０℃以上の高温にさらされると一部が分解して臭気と煙を発生させるため、作業環境面からも問題があった。
本発明の目的は、塗布後の接着可能時間の長さを維持し、初期接着力を向上させることで、歪みのある被着体の浮き、剥がれの防止、特に夏場の作業環境（３５℃雰囲気下）における被着体の浮き、剥がれの防止及び接着体の切削加工までの養生時間の大幅な短縮が可能となる作業環境を汚染しない反応性ホットメルト接着剤を提供することである。
【課題を解決するための手段】
【０００４】
本発明者は、上記問題を解決すべく鋭意検討した結果、本発明に到達した。
すなわち、本発明はポリイソシアネート（ａ）、ポリオール（ｂ）、及びイソシアネートと反応する活性水素を有するロジン類（ｃ）を反応させて得られてなるウレタンプレポリマー（Ａ）と熱可塑性エラストマー（Ｄ）を必須成分とすることを特徴とする反応性ホットメルト接着剤である。
【発明の効果】
【０００５】
本発明の反応性ホットメルト接着剤は下記の効果を奏する。
従来のポリエステル系又はポリエーテル系ウレタンプレポリマーと低分子量キシレン樹脂からなる反応性ホットメルト接着剤に比べ、塗工温度での溶融粘度が低く塗工性に優れ、作業環境を汚染することなく、また歪みのある被着体の接着後の浮き、剥がれの防止、特に夏場の作業環境（３５℃雰囲気下）における被着体の浮き、剥がれの防止及び接着体の切削加工までの養生時間の短縮が可能となる。
【発明を実施するための最良の形態】
【０００６】
本発明において、ポリイソシアネート（ａ）としては炭素数（ＮＣＯ基中の炭素を除く、以下同様）６〜２０の芳香族ポリイソシアネート、炭素数２〜１８の脂肪族ポリイソシアネート、炭素数４〜１５の脂環式ポリイソシアネート、炭素数８〜１５の芳香脂肪族ポリイソシアネート、これらのポリイソシアネートの変性物及びこれらの２種類以上の混合物が含まれる。
芳香族ポリイソシアネートの具体例としては、１，３−及び／又は１，４−フェニレンジイソシアネート、２，４−及び／又は２，６−トリレンジイソシアネート（ＴＤＩ）、粗製ＴＤＩ、２，４’−及び／又は４，４’−ジフェニルメタンジイソシアネート（ＭＤＩ）、４，４’−ジイソシアナトビフェニル、３，３’−ジメチル−４，４’−ジイソシアナトビフェニル、３，３’−ジメチル−４，４’−ジイソシアナトジフェニルメタン、粗製ＭＤＩ、１，５−ナフチレンジイソシアネート、４，４’，４”−トリフェニルメタントリイソシアネート、ｍ−及びｐ−イソシアナトフェニルスルホニルイソシアネート等が挙げられる。
【０００７】
脂肪族ポリイソシアネートの具体例としては、エチレンジイソシアネート、テトラメチレンジイソシアネート、ヘキサメチレンジイソシアネート（ＨＤＩ）、ドデカメチレンジイソシアネート、１，６，１１−ウンデカントリイソシアネート、２，２，４−トリメチルヘキサメチレンジイソシアネート、リジンジイソシアネート、２，６−ジイソシアナトメチルカプロエート、ビス（２−イソシアナトエチル）フマレート、ビス（２−イソシアナトエチル）カーボネート、２−イソシアナトエチル−２，６−ジイソシアナトヘキサノエート等が挙げられる。
脂環式ポリイソシアネートの具体例としては、イソホロンジイソシアネート（ＩＰＤＩ）、ジシクロヘキシルメタン−４，４’−ジイソシアネート（水添ＭＤＩ）、シクロヘキシレンジイソシアネート、メチルシクロヘキシレンジイソシアネート（水添ＴＤＩ）、ビス（２−イソシアナトエチル）−４−シクロヘキセン−１，２−ジカルボキシレート、２，５−及び／又は２，６−ノルボルナンジイソシアネート等が挙げられる。
【０００８】
芳香脂肪族ポリイソシアネートの具体例としては、ｍ−及び／又はｐ−キシリレンジイソシアネート（ＸＤＩ）、α，α，α’，α’−テトラメチルキシリレンジイソシアネート（ＴＭＸＤＩ）等が挙げられる。
また、ポリイソシアネートの変性物には、変性ＭＤＩ（ウレタン変性ＭＤＩ、カルボジイミド変性ＭＤＩ、トリヒドロカルビルホスフェート変性ＭＤＩ）、ウレタン変性ＴＤＩ、ビウレット変性ＨＤＩ、イソシアヌレート変性ＨＤＩ、イソシアヌレート変性ＩＰＤＩ等のポリイソシアネートの変性物；及びこれらの２種以上の混合物［例えば変性ＭＤＩとウレタン変性ＴＤＩ（イソシアネート含有プレポリマー）との併用］が含まれる。
これらの内で好ましくは、ＨＤＩ、ＩＰＤＩ、ＴＤＩ、ＭＤＩ、ＸＤＩ及びＴＭＸＤＩであり、特に好ましくは、ＨＤＩ及びＭＤＩである。
【０００９】
ポリオール（ｂ）は、下記（ｂ１）〜（ｂ３）から選ばれる１種又は２種以上のものが好ましい。
（ｂ１）：フェノール類若しくはアルコール類に、炭素数２〜４のアルキレンオキサイドを付加したもの
（ｂ２）：ジカルボン酸類と（ｂ１）との縮合ポリエステルポリオール
（ｂ３）：（ｂ１）及び／又は（ｂ２）中でエチレン性不飽和単量体を重合させて得られてなる重合体ポリオール
これらの内で好ましいのは（ｂ１）であり、より好ましいのは（ｂ３）である。
【００１０】
フェノール類（ｂ１１）の具体例としては、炭素数６〜３０の２価フェノール類が使用でき、例えばカテコール、レゾルシノール、ハイドロキノン、ジヒドロキシメチルベンゼン、ビスフェノールＡ、ビスフェノールＦ、ビスフェノールＳ、ジヒドロキシジフェニルエーテル、ジヒドロキシジフェニルチオエーテル、ビナフトール、及びこれらのアルキル（炭素数１〜１０）又はハロゲン置換体等が挙げられる。好ましくは、ビスフェノールＡ、ビスフェノールＦである。
【００１１】
アルコール類（ｂ１２）の具体例としては、炭素数２〜２０の２価以上のアルコールが好ましく、例えば２価アルコール類（エチレングリコール、ジエチレングリコール、１,
２−プロピレングリコール、ジプロピレングリコール、１,２−ブタンジオール、１,３−ブタンジオール、１,４−ブタンジオール、ネオペンチルグリコール、１,３−ヘキサンジオール、１,４−ヘキサンジオール、１,６−ヘキサンジオール、２,５−ヘキサンジオール、１,２−オクタンジオール、１,８−オクタンジオール、１,１０−デカンジオール、１,１８−オクタデカンジオール、１,２０−エイコサンジオール及びアルキルジアルカノールアミン等）、環状基を有する低分子ジオール類［１−ヒドロキシメチル−１−シクロブタノール、１,２−シクロヘキサンジオール、１,３−シクロヘキサンジオール、１,４−シクロヘキサンジオール、１−メチル−３,４−シクロヘキサンジオール、２−ヒドロキシメチルシクロヘキサノール、４−ヒドロキシメチルシクロヘキサノール、１,４−シクロヘキサンジメタノール、１,４−ビス（ヒドロキシメチル）シクロヘキサン、ｍ−及びｐ−キシリレングリコール、１，４−ビス（２−ヒドロキシエトキシ）ベンゼン、１，４−ビス（α−ヒドロキシイソプロピル）ベンゼン、２，２−ビス（４−ヒドロキシエトキシフェニル）プロパン、２−フェニル−１,３−プロパンジオール、２−フェニル−１,４−ブタンジオール、２−ベンジル−１,３−プロパンジオール、トリフェニルエチレングリコール、テトラフェニルエチレングリコール及びベンゾピナコール等］、３価アルコール類（グリセリン、トリメチロールプロパン、ヘキサントリオール等）、４官能以上の多価アルコール類（ソルビトール、シュ−クローズ等）が挙げられる。より好ましくは、２価アルコール類及び３価アルコール類である。
【００１２】
アルキレンオキサイド（ｂ１３）としては、エチレンオキサイド、プロピレンオキサイド、１，２−、１，３−、２，３−、若しくは１，４−ブチレンオキサイド等の炭素数２〜４のアルキレンオキサイド及びこれらの２種以上の併用系［ブロック付加（チップ型、バランス型、活性セカンダリー型等）、ランダム付加又はこれらの混合系］が挙げられる。これらの内で好ましくはエチレンオキサイド及びプロピレンオキサイドである。
（ｂ１３）の付加モル数は好ましくは１〜１００モル、より好ましくは２〜５０モルである。
上記アルキレンオキサイドの付加は、公知の方法で行うことができ、無触媒で、又は触媒（アルカリ触媒、アミン触媒、酸性触媒）の存在下で（特に付加の後半の段階で）、常圧又は加圧下に１段階又は多段階で行なわれる。
【００１３】
縮合ポリエステルポリオールを構成するジカルボン酸類（ｂ１４）としては、炭素数２〜２０のジカルボン酸が好ましく、例えば、脂肪族ジカルボン酸、芳香族ジカルボン酸及び脂環式ジカルボン酸等が用いられる。
脂肪族ジカルボン酸としては、飽和脂肪族ジカルボン酸（例えば、シュウ酸、マロン酸、コハク酸、グルタル酸、メチルコハク酸、ジメチルマロン酸、β−メチルグルタル酸、エチルコハク酸、イソプロピルマロン酸、アジピン酸、ピメリン酸、スベリン酸、アゼライン酸、セバシン酸、デカンジカルボン酸、ウンデカンジカルボン酸、ドデカンジカルボン酸、トリデカンジカルボン酸、テトラデカンジカルボン酸、ヘキサデカンジカルボン酸、オクタデカンジカルボン酸及びイコサンジカルボン酸等）と不飽和脂肪族ジカルボン酸（例えば、マレイン酸、フマル酸、シトラコン酸及びメサコン酸等）が挙げられる。
【００１４】
芳香族ジカルボン酸としては、例えば、テレフタル酸、イソフタル酸、フタル酸、フェニルマロン酸、ホモフタル酸、フェニルコハク酸、β−フェニルグルタル酸、α−フェニルアジピン酸、β−フェニルアジピン酸、ビフェニル−２，２’−ジカルボン酸、ビフェニル−４，４’−ジカルボン酸、ナフタレンジカルボン酸等が挙げられる。
脂環式ジカルボン酸としては、例えば、１，３−シクロペンタンジカルボン酸、１，２−シクロペンタンジカルボン酸、１，４−シクロヘキサンジカルボン酸、１，２−シクロヘキサンジカルボン酸、１，３−シクロヘキサンジカルボン酸、１，４−シクロヘキサンジ酢酸、１，３−シクロヘキサンジ酢酸、１，２−シクロヘキサンジ酢酸、ジシクロヘキシル−４，４−ジカルボン酸等が挙げられる。
これらの内、好ましくは、脂肪族ジカルボン酸及び芳香族ジカルボン酸であり、より好ましくは、コハク酸、アジピン酸、テレフタル酸、フタル酸である。
【００１５】
（ｂ１）とジカルボン酸類（ｂ１４）とのモル比は好ましくは、１０１／１００〜２／１であり、より好ましくは、５１／５０〜３／２である。エステル化反応は、無触媒でも、エステル化触媒を使用しても良い。エステル化触媒としては、リン酸等のプロトン酸、アルカリ金属、アルカリ土類金属、遷移金属、２Ｂ金属、４Ａ金属、４Ｂ金属及び５Ｂ金属の炭素数２〜４の有機カルボン酸塩、炭酸塩、硫酸塩、リン酸塩、酸化物、塩化物、水酸化物、アルコキシド等が挙げられる。これらの内で好ましくは２Ｂ金属、４Ａ金属、４Ｂ金属及び５Ｂ金属の炭素数２〜４の有機カルボン酸塩、酸化物であり、生成物の色調の観点からより好ましくは三酸化アンチモン、モノブチル錫オキシド、テトラブチルチタネート、テトラブチルジルコネート、酢酸ジルコニル、酢酸亜鉛である。エステル化触媒の使用量は、所望の分子量が得られる量であれば特に制限はないが、反応性及び色調の観点から、（ｂ１）とジカルボン酸類（ｂ１４）の合計量に対して、０．００５〜５質量％が好ましく、より好ましくは０．１〜１．０質量％である。
【００１６】
エステル化反応は窒素等不活性ガス存在下又は減圧下（例えば１３３Ｐａ以下）に行われる。また、反応を促進するため、有機溶剤を加えて還流することもできる。反応終了後は有機溶剤を除去する。なお、有機溶剤としては、水酸基のような活性水素を有していなければ特に制限はなく、例えば、トルエン、キシレン等の炭化水素系溶剤；メチルエチルケトン、メチルイソブチルケトン等のケトン系溶剤；酢酸エチル、酢酸ブチル等のエステル系溶剤が挙げられる。
反応温度は好ましくは１２０〜２５０℃、より好ましくは１５０〜２３０℃である。反応時間は好ましくは１〜４０時間、より好ましくは３〜２４時間である。
反応の終点は酸価（ＡＶ）で測定できる。終点の酸価は好ましくは３以下、より好ましくは２以下である。得られる縮合ポリエステルポリオールの水酸基価は好ましくは５〜４５０であり、より好ましくは１０〜２８０である。数平均分子量（以下Ｍｎという）は好ましくは５００〜２０，０００であり、より好ましくは８００〜１０，０００である。Ｍｎはゲルパーミエーションクロマトグラフィー法（ＧＰＣ法）で測定した値である。以下同様である。
【００１７】
ＧＰＣ法によるＭｎの測定は以下の条件で行うことができる。
溶    媒    ：テトラヒドロフラン
基準物質    ：ポリエチレングリコール（ＰＥＧ）
サンプル濃度：０．２５ｗｔ／ｖｏｌ％
カラム温度  ：２３℃
【００１８】
重合体ポリオール（ｂ３）としては、前述の（ｂ１）及び／又は（ｂ２）中でエチレン性不飽和単量体を重合して得られる重合体ポリオール等があげられる。
上記エチレン性不飽和単量体としては、例えば、炭素数３〜３０のα−オレフィン（ヘキセン、オクテン、デセン、ドデセン、テトラデセン、ヘキサデセン、オクタデセン、アイコセン、ヘンアイコセン、ドコセン、トリコセン、テトラコセン、ペンタコセン、ヘキサコセン等）、炭素数８〜１５の芳香族炭化水素単量体類（スチレン、α−メチルスチレン等）、不飽和ニトリル類［(メタ)アクリロニトリル等］、(メタ)アクリル酸エステル類｛(メタ)アクリル酸アルキルエステル(アルキル基の炭素数が１〜３０)［メチル(メタ)アクリレート、エチル(メタ)アクリレート、ブチル(メタ)アクリレート、ノニル（メタ）アクリレート、デシル（メタ）アクリレート，ウンデシル（メタ）アクリレート、ドデシル（メタ）アクリレート、トリデシル（メタ）アクリレート、テトラデシル（メタ）アクリレート、ペンタデシル（メタ）アクリレート、ヘキサデシル（メタ）アクリレート、オクタデシル（メタ）アクリレート、エイコシル（メタ）アクリレート、ドコシル（メタ）アクリレート等］、（メタ）アクリル酸ヒドロキシアルキルエステル［ヒドロキシエチル(メタ)アクリレート、ヒドロキシプロピル(メタ)アクリレート等］｝、エチレン性不飽和カルボン酸及びその誘導体［（メタ）アクリル酸、（メタ）アクリルアミド等］、脂肪族炭化水素単量体（エチレン、プロピレン等）、フッ素含有ビニル単量体［パーフルオロオクチルエチル（メタ）アクリレート等］、窒素含有ビニル単量体（ジアミノエチルメタクリレート、モルホリノエチルメタクリレート等）、グリシジル(メタ)アクリレ−ト等があげられる。
これらの内、好ましくは、芳香族炭化水素単量体類、不飽和ニトリル類［(メタ)アクリロニトリル等］及び(メタ)アクリル酸エステル類であり、より好ましくは、スチレン、（メタ）アクリロニトリル、（メタ）アクリル酸アルキルエステルである。
【００１９】
重合体ポリオールを構成するエチレン性不飽和単量体の含量は、重合体ポリオールに対して好ましくは０．１〜９０重量％で、より好ましくは、５〜８０重量％であり、特に好ましくは１０〜７０重量％である。重合体ポリオールの平均官能基数は、好ましくは２〜８であり、より好ましくは２〜４である。重合体ポリオールのＭｎは好ましくは３００〜３０，０００であり、より好ましくは５００〜２０，０００である。
【００２０】
重合体ポリオールの製造法としては、例えば、ポリオール中でエチレン性不飽和単量体を重合開始剤（ラジカル発生剤等）の存在下に重合させる方法（特公昭３９−２４７３７号、特公昭４７−４７９９９号、特開昭５０−１５８９４号公報等）が挙げられる。
【００２１】
イソシアネートと反応しうる活性水素を有するロジン類（ｃ）としては、例えば、ウッドロジン、ガムロジン、水素添加ロジン、不均化ロジン、トール油ロジン、及びウッド系重合ロジン、ガム系重合ロジン、トール油系重合ロジン等の重合ロジン、及びこれらの混合物等が挙げられる。また、該ロジン類として、水酸基を有するロジン類を用いることが好ましい。例えば、ロジン骨格を有するポリエステルポリオール、またはポリエーテルポリオールがあり、これらは、ポリエステルの酸成分としてロジン類を使用し、ポリオールと反応させて得るか、分子中にグリシジル基を有する化合物とロジン類を反応させて得ることができる。この場合には水酸基の数は好ましくは、１分子中に１〜５個である。水酸基価は、好ましくは５〜１２００であり、より好ましくは１０〜５７０である。Ｍｎは、好ましくは２００〜１０，０００であり、より好ましくは、３００〜５，０００である。
上記の水酸基を有するロジン類は、（ａ）と反応し、ウレタンプレポリマーを形成できるので好ましい。ロジン類は、例えば荒川化学社より、「パインクリスタル  Ｄ−６０１１」、「ＫＥ−６１５−３」等の商品名で入手できる。
（ｃ）のＭｎは、好ましくは３００〜１５，０００であり、より好ましくは、５００〜５，０００である。ＭｎはＧＰＣ法による値である。
【００２２】
［（ｂ）、（ｃ）、の合計のＯＨ（水酸基）］／［（ａ）のＮＣＯ（イソシアネート基）］の当量比は、好ましくは１／１．０１〜１／５、より好ましくは１／１．２〜１／４、特に好ましくは１／１．５〜１／３である。（ａ）のイソシアネート基を過剰にすることによりＮＣＯ末端のウレタンプレポリマー（Ａ）となりホットメルト接着剤として使用したときに反応性を有する。
上記の（ｂ）、（ｃ）の各々の配合割合は、（ｂ）、と（ｃ）の合計に対して、好ましくは（ｂ）が１０〜９５重量％、（ｃ）が５〜９０重量％、より好ましくは（ｂ）が２０〜９０重量％、（ｃ）が１０〜８０重量％である。（ｂ）が９５重量％以下の場合、得られる接着剤の熱安定性が良好であり、１０重量％以上であると、得られる接着剤の硬化後の接着力が低下するという問題がない。（ｃ）が９０重量％以下の場合、得られる接着剤の粘度がさらに下がり、５重量％以上であると、得られる接着剤の初期接着力がさらに向上する。
ウレタンプレポリマー（Ａ）の製法は、特に限定されず、下記の２種類の方法が例示できる。
（ｉ）；（ａ）と（ｂ）及び（ａ）と（ｃ）をそれぞれ個別に反応させた後、混練し製造する方法。
（ｉｉ）；（ｂ）、（ｃ）の混合物と（ａ）を反応させ製造する方法。
上記方法のうち、製造プロセスの簡便性及び得られる接着剤の熱安定性の観点から（ｉｉ）で行うこ
とが好ましい。
【００２３】
ウレタンプレポリマー（Ａ）を製造する際には、ウレタン化触媒を使用しても良く、ウレタン化触媒としては、従来からポリウレタン製造に使用されているものが使用できる。
金属触媒、例えば錫系触媒［トリメチルチンラウレート、トリメチルチンヒドロキサイド、ジメチルチンジラウレート、ジブチルチンジアセテート、ジブチルチンジラウレート、スタナスオクトエート、ジブチルチンマレエート等］、鉛系触媒［オレイン酸鉛、２−エチルヘキサン酸鉛、ナフテン酸鉛、オクテン酸鉛等］、その他の金属触媒［ナフテン酸コバルト等のナフテン酸金属塩、フェニル水銀プロピオン酸塩等］；及びアミン系触媒例えばトリエチレンジアミン、テトラメチルエチレンジアミン、ジアザビシクロアルケン類［１，８−ジアザビシクロ［５，４，０］ウンデセン−７〔ＤＢＵ（サンアプロ社製，登録商標）〕等］；ジアルキルアミノアルキルアミン類［ジメチルアミノエチルアミン、ジメチルアミノプロピルアミン、ジエチルアミノプロピルアミン、ジプロピルアミノプロピルアミン等］又は複素環式アミノアルキルアミン類［２−（１−アジリジニル）エチルアミン，４−（１−ピペリジニル）−２−ヘキシルアミン等］の炭酸塩及び有機酸塩（ギ酸塩等）等；Ｎ−メチルモルホリン、Ｎ−エチルモルホリン、トリエチルアミン、ジエチルエタノールアミン、ジメチルエタノールアミン等；及びこれらの２種以上の併用系が挙げられる。
【００２４】
ウレタン化触媒の使用量は、（ａ）〜（ｃ）の合計重量を基準として、好ましくは１重量％以下、より好ましくは０．０５重量％以下、特に好ましくは０．０１重量％以下である。１重量％以下であると最終的に得られる接着剤の熱安定性を損なうことがない。
反応条件としては例えば（ａ）〜（ｃ）及びウレタン化触媒を温度制御機能を備えた反応槽に仕込み、３０〜１，０００分間にわたって、好ましくは５０〜２００℃の温度で連続的に反応させる方法や、（ａ）〜（ｃ）及びウレタン化触媒を例えば２軸エクスクルーダーに流し込み、好ましくは１００〜２２０℃の温度で連続的に反応させる方法等がある。
得られる（ａ）〜（ｃ）からなるウレタンプレポリマー（Ａ）中のイソシアネート基の含有量は、好ましくは０．２〜１０重量％であり、より好ましくは０．５〜５重量％である。０．２重量％以上であると耐熱性が良好となり、１０重量％以下であると加熱溶融時の熱安定性が良好となる。
【００２５】
熱可塑性エラストマー（Ｄ）とはガラス転移温度が常温よりもはるかに低く、分子間架橋しないで常温における高弾性ゴム状態を維持し、かつミクロ相分離を有するエラストマーである。高温で成形が可能で、かつ通常の架橋エラストマーと違い再生利用することもできる。
（Ｄ）としては、ポリオレフィン樹脂、ジエン（共）重合体、ポリエステル樹脂、ポリウレタン樹脂及びポリアミド樹脂からなる群より選択される１種以上が挙げられる。これらのうち、ポリオレフィン樹脂、ポリウレタン樹脂及びポリアミド樹脂が好ましく、より好ましくはポリオレフィン樹脂である。
（Ｄ）のＭｎは、好ましくは１，０００〜１，０００，０００であり、より好ましくは２，０００〜５００，０００である。
【００２６】
ポリオレフィン樹脂（Ｄ１）としては、エチレン−プロピレン共重合体、エチレン−ブテン共重合体、エチレン−酢酸ビニル共重合体、α−オレフィン単独重合体等及びこれらとビニルモノマーとのグラフト反応生成物を挙げることができる。これらのうち好ましいものは、エチレン−プロピレン共重合体、エチレン−ブテン共重合体、α−オレフィン単独重合体及びこれらとビニルモノマーとのグラフト反応生成物である。
ジエン（共）重合体（Ｄ２）としては、ブタジエンゴム、イソプレンゴム、天然ゴム、ブチルゴム、ニトリルゴム、アクリルゴム、アクリロニトリル−ブタジエン共重合体ゴム（ＮＢＲ）、スチレン−ブタジエン−スチレンブロック共重合体ゴム（ＳＢＳ）、スチレン−イソプレン−スチレンブロック共重合体ゴム（ＳＩＳ）、スチレン−ブタジエンランダム共重合体ゴム（ＳＢＲ）、ジエン（共）重合ゴムのジエン部分の一部又は全部が水素化された水素化体［スチレン−（エチレン−プロピレン）−スチレンブロック共重合ゴム（ＳＥＰＳ；ＳＩＳの水素化体）、スチレン−（エチレン−ブテン）−スチレンブロック共重合ゴム（ＳＥＢＳ；ＳＢＳの水素化体）、スチレン−エチレン−（エチレン−プロピレン）−スチレンブロック共重合体ゴム（ＳＥＥＰＳ；ＳＩＢＳの水素化体）、水素化ＳＢＲ等］等を挙げることができる。これらのうち好ましいものは、ＳＢＳ、ＳＩＳ、ＳＥＰＳ、ＳＥＢＳ、ＳＥＥＰＳである。
【００２７】
ポリエステル樹脂（Ｄ３）としては、下記（１）〜（３）からなる群より選ばれる少なくとも１種からなるポリエステル形成性モノマーを常法により重合して得られるものが使用できる。
（１）炭酸、若しくはジカルボン酸（ｄ３１）類及び／又はそのエステル形成誘導体（Ｅ３２）と  、ジオール（ｄ３３）
（２）ラクトン（ｄ３４）
（３）ヒドロキシカルボン酸（ｄ３５）
ジカルボン酸（ｄ３１）としては、前記の（ｂ１４）と同じものが使用できる。
【００２８】
エステル形成誘導体（ｄ３２）には、（ｂ１４）のエステル、酸無水物及び酸ハライドが含まれる。例えば、炭酸及び上記ジカルボン酸のジアルキル（炭素数１〜４）エステル（ジメチルエステル、ジエチルエステル、ジブチルエステル）及びジフェニルエステル等並びに酸無水物（例えば無水フタル酸等）が挙げられる。
ジカルボン酸類及びエステル形成誘導体は単独でも２種以上を併用してもよい。
これらのうち、好ましいものはセバシン酸、イコサンジ酸、１，４−シクロヘキサンジカルボン酸、炭酸ジフェニル、アジピン酸ジメチル、１，４−シクロヘキサンジカルボン酸ジメチル、及び５−スルホイソフタル酸ナトリウム塩ジエチルエステルである。より好ましいものは、アジピン酸、テレフタル酸、イソフタル酸、フタル酸、５−スルホイソフタル酸ナトリウム、炭酸ジメチル、テレフタル酸ジメチル、イソフタル酸ジメチル及び５−スルホイソフタル酸ナトリウム塩ジメチルエステルである。
【００２９】
ジオール（ｄ３３）としては、グリコール及び／又はポリオキシアルキレンジオール、フェノールが使用できる。
グリコールとしては、前記の（ｂ１２）と同じものが使用できる。
ポリオキシアルキレングリコールとしては、下記一般式（１）で表され、Ｒはアルコール、フェノール、アミン、カルボキシル基含有化合物、チオール及びリン含有酸からなる群から選ばれる、２個の活性水素原子を有する化合物から活性水素を除いた残基である。            Ｒ−［−（ＡＯ）ｐ−Ｈ］2        （１）
Ａはハロゲン、アリール基、ハロ置換アリール基若しくはシクロアルキル基で置換されていてもよい炭素数２〜１２のアルキレン基；ｐは１〜２００の整数であり、好ましくは２〜１００、より好ましくは、１〜８０である。
（ｄ３３）は、単独でも２種以上を併用してもよい。
これらのうち、好ましいものはプロピレングリコール、ネオペンチルグリコール、シクロヘキサンジオール、ビスフェノールＡ、及びポリプロピレングリコールである。より好ましいものは、エチレングリコール、１，４−ブタンジオール、１，６−ヘキサンジオール、ポリエチレングリコール、ポリテトラメチレングリコール、ビスフェノールＡのＥＯ付加物及びビスフェノールＡのＰＯ付加物である。
（ｄ３３）のＭｎは、特に制約はないが、ホットメルト接着剤の溶融粘度の観点から、好ましくは１０，０００以下、より好ましくは、４，０００以下、特に好ましくは６２〜３，０００である。
【００３０】
ラクトン（ｄ３４）としては、炭素数４〜２０のラクトンが使用でき、例えば、γ−ブチロラクトン、γ−バレロラクトン、δ−バレロラクトン、ε−カプロラクトン、γ−ピメロラクトン、γ−カプリロラクトン、γ−デカノラクトン、エナントラクトン、ラウロラクトン、ウンデカノラクトン及びエイコサノラクトン等が挙げられる。（Ｅ３４）は単独でも２種以上を併用してもよい。これらのうち、好ましいものはγ−ブチロラクトン、ε−カプロラクトン、δ−バレロラクトン、エナントラクトン及びラウロラクトンである。
ヒドロキシカルボン酸（ｄ３５）としては、炭素数２〜２０のヒドロキシカルボン酸が使用でき、例えば、ヒドロキシ酢酸、乳酸、ω−ヒドロキシカプロン酸、ω−ヒドロキシエナント酸、ω−ヒドロキシカプリル酸、ω−ヒドロキシペルゴン酸、ω−ヒドロキシカプリン酸、１１−ヒドロキシウンデカン酸、１２−ヒドロキシドデカン酸及び２０−ヒドロキシエイコサン酸等が挙げられる。（ｄ３５）は単独でも２種以上を併用してもよい。これらのうち、好ましいものはω−ヒドロキシカプロン酸、１１−ヒドロキシウンデカン酸および１２−ヒドロキシドデカン酸である。
【００３１】
該（Ｄ３）の具体例としては、例えば、ポリエチレンアジペート、ポリエチレンイソフタレート、ポリエチレンテレフタレート、ポリブチレンテレフタレート、ポリシクロヘキシルジメチルテレフタレート、ポリエチレンテレフタレートとポリシクロヘキシルジメチルテレフタレート共重合体及びヘキサメチレンアジペ−ト等が挙げられる。
【００３２】
ポリウレタン樹脂（Ｄ４）としては、ポリイソシアネート化合物と多価アルコールを常法の重付加反応によって合成されるものであればよく、特に限定されないが、例えばポリイソシアネート及び多価アルコールとしては、それぞれ前記（ａ）及び（ｂ）と同じものが使用できる。
【００３３】
ポリアミド系樹脂（Ｄ５）としては、下記（４）〜（６）からなる群より選ばれる少なくとも１種からなるポリアミド形成性モノマーを常法により重合して得られるものが使用できる。
（４）アミノカルボン酸（ｄ５１）
（５）ラクタム（ｄ５２）
（６）ジアミン（ｄ５３）とジカルボン酸からなるナイロン塩
【００３４】
該アミノカルボン酸（ｄ５１）としては、炭素数２〜２０のアミノカルボン酸が使用でき、例えば、グリシン、アラニン、ω−アミノカプロン酸、ω−アミノエナント酸、ω−アミノカプリル酸、ω−アミノペルゴン酸、ω−アミノカプリン酸、１１−アミノウンデカン酸、１２−アミノドデカン酸及び２０−アミノエイコサン酸等が挙げられる。これらは単独でも２種以上を併用してもよい。
該ラクタム（ｄ５２）としては、炭素数４〜２０のラクタムが使用でき、例えば、γ−ブチロラクタム、γ−バレロラクタム、ε−カプロラクタム、γ−ピメロラクタム、γ−カプリロラクタム、γ−デカノラクタム、エナントラクタム、ラウロラクタム、ウンデカノラクタム、エイコサノラクタム及び５−フェニル−２−ピペリドン等が挙げられる。これらは単独でも２種以上を併用してもよい。
該ジアミン（ｄ５３）としては、炭素数２〜２０のジアミンが使用でき、例えば、エチレンジアミン、テトラメチレンジアミン、ヘキサメチレンジアミン、ヘプタメチレンジアミン、オクタメチレンジアミン、デカメチレンジアミン、エイコサンジアミン、キシリレンジアミン及びシクロヘキシルジアミン等が挙げられる。
該ジカルボン酸としては、（ｄ３１）等が挙げられる。
【００３５】
該（Ｄ５）の具体例としては、例えば、ナイロン６６、ナイロン６９、ナイロン６１２、ナイロン６、ナイロン１１、ナイロン１２、ナイロン４６、ナイロン６／６６、ナイロン６／１２、ヘキサメチレンジアミン／ダイマー酸系ポリアミド等が挙げられる。
また、これらの（Ｄ５）は、ポリエーテルポリオール及び／又はポリエステルポリオール等を共重合したポリエーテルエステルアミド及び／又はポリエステルアミドものを用いても良い。
（Ｄ）の含量（重量％）は、本発明のホットメルト接着剤の重量に基づいて、ホットメルト接着剤中の各成分との相溶性及び凝集力の観点から、１％以上が好ましく、より好ましくは１０％以上であり、また５０％以下が好ましく、より好ましくは４０％以下である。
（Ｄ）の添加方法は、特に限定されず、下記の２種類の方法が例示できる。
（ｉ）；（Ａ）と（Ｄ）を混練し製造する方法。
（ｉｉ）；（Ｄ）存在下で（Ａ）を製造する方法。
上記方法のうち、製造プロセスの簡便性及び得られる接着剤の熱安定性の観点から（ｉｉ）で行うこ
とが好ましい。
【００３６】
本発明のホットメルト接着剤は、製造工程あるいは製造後の任意の段階において、初期接着力を向上させる目的で水酸基等の活性水素を含有しない粘着付与樹脂（Ｅ）を含有させることができる。
（Ｅ）としては、一般的にホットメルト接着剤に使用されているものが使用でき、例えば、石油樹脂、スチレン系樹脂、テルペン系樹脂及びクマロン系樹脂等が挙げられる。これらの樹脂の数平均分子量は特に制約はないが、好ましくは２００以上、１５，０００以下であり、より好ましくは３００以上、５，０００以下である。
石油樹脂としては、脂肪族石油樹脂（イソブチレン、ブタジエン、１，３−ペンタジエン、イソプレン、ピペリジン等のＣ４〜Ｃ５モノ又はジオレフィンを主成分とする重合体等）、脂環族石油樹脂（スペントＣ４〜Ｃ５留分中のジエン成分を環化２量体化重合させた樹脂、芳香族炭化水素樹脂を水添した樹脂等）、芳香族石油樹脂（ビニルトルエン、インデン、α−メチルスチレン等のＣ９〜Ｃ１０のビニル芳香族炭化水素を主成分とした重合体等）、脂肪族−芳香族共重合体等の石油樹脂及びこれらの水素化物等が挙げられる。
【００３７】
（Ｅ）の環球法軟化点（測定法：ＪＡＩ−７−１９９１に準拠）は、接着剤の使用温度によって選定されるが、好ましくは３０〜１６０℃、より好ましくは６０〜１４０℃である。
常温で液状のものを単独で使用すると凝集力が低下しすぎる場合があるが、常温固体のものと併用することで使用できる。
（Ｅ）の添加量は、本発明のホットメルト接着剤全体に対し、好ましくは０〜７０質量％であり、より好ましくは５〜６０質量％であり、特に好ましくは１０〜５０質量％である。添加量が７０質量％を超えると硬化後の接着強度が不足する。
【００３８】
本発明のホットメルト接着剤は、製造工程あるいは製造後の任意の段階において、低粘度化、粘着力及び固化速度等を調整する目的で軟化剤を添加することができる。
軟化剤としては、プロセスオイル、可塑剤、液状ゴム、ワックス等が挙げられる。これらは、単独でも２種以上を併用しても良い。軟化剤は常温で液体であるか、固体であり、使用時に溶融し、ホットメルト接着剤の溶融粘度を低下させたり、可塑化し粘着力を付与させたり、固化速度を遅延又は促進するもののことである。
プロセスオイルとしては、動粘度（１００℃）が１〜１００ｍｍ2／ｓのものが挙げられ、例えばパラフィン系オイル、ナフテン系オイル、アロマ系オイル等が挙げられる。
可塑剤としては、重量平均分子量（以下Ｍｗ）が１００〜５，０００のものが挙げられ、例えばフタル酸エステル、安息香酸エステル、リン酸エステル、脂肪族グリコールポリエステル、トルエンスルホンアミド等が挙げられる。
液状ゴムとしては、Ｍｗが２００〜１０，０００のものが挙げられ、例えば液状ポリブテン、液状ポリブタジエン、液状ポリイソプレン及びこれらの水添物が挙げられる。
ワックスとしては、Ｍｗが１００〜１０，０００のものが挙げられ、例えばパラフィンワックス、マイクロクリスタリンワックス、フィッシャートロプッシュワックス、ポリエチレンワックス、ポリプロピレンワックス及びこれらを酸化分解して得られる酸化ワックス、並びに（無水）マレイン酸、フマル酸、（メタ）アクリル酸等の不飽和カルボン酸（無水物）をグラフト変性した酸変性ワックス等が挙げられる。
なお、Ｍｗは前述のＧＰＣ法で測定した値である。
【００３９】
さらに本発明の反応性ホットメルト接着剤は、製造工程あるいは製造後の任意の段階において、種々の目的及び用途に応じ、該組成物の特性を阻害しない範囲で他の樹脂用添加剤を任意に添加することができる。添加量は本発明のホットメルト接着剤全体に対し、好ましくは０〜３０質量％であり、より好ましくは５〜２０質量％である。
該添加剤としては、顔料（例えば、酸化チタン、カーボンブラック等）、染料、充填剤（例えば、タルク、マイカ、炭酸カルシウム等）、核剤（例えば、ソルビトール、ホスフェート金属塩、安息香酸金属塩、リン酸金属塩等）、滑剤（例えば、ステアリン酸カルシウム、ステアリン酸ブチル、オレイン酸アミド等）、離型剤（例えば、カルボキシル変性シリコーンオイル、ヒドロキシル変性シリコーンオイル等）、酸化防止剤（例えば、フェノール系酸化防止剤、ホスファイト系酸化防止剤、チオエーテル系酸化防止剤、アミン系酸化防止剤等）、光安定剤（例えば、ベンゾトリアゾール、ヒンダードアミン、ベンゾエート、ベンゾトリアゾール等）及び難燃剤（例えば、ハロゲン系難燃剤、リン系難燃剤、アンチモン系難燃剤、金属水酸化物系難燃剤等）等が挙げられる。
【００４０】
上記（ｂ）、（ｃ）と（ａ）との反応に際しては、ウレタン化触媒、溶剤の他に、軟化剤、顔料、染料、充填剤、核剤、滑剤、離型剤、酸化防止剤、光安定剤及び難燃剤等を含有させても良い。
本発明のホットメルト接着剤の製造に当たっては、該接着剤の構成成分を加熱、溶融、混練が可能なもので有ればよく、通常のホットメルト製造設備が使用できる。
例えば、圧縮性の高いスクリュー状又はリボン状の攪拌機を装備する、混合機、反応混合槽、一軸又は二軸押出機、シグマブレードミキサー、バタフライミキサー、ニーダー等が挙げられる。
混合温度は好ましくは６０〜２５０℃、より好ましくは８０〜２００℃であり、樹脂劣化を防ぐための窒素ガス等の不活性ガス雰囲気中で行うことが好ましい。
【００４１】
このようにして得られた本発明の接着剤は、適宜、ブロック、ペレット、粉体、シートまたはフィルム等所望の形状に成形され、ホットメルト接着剤として使用することができる。
本発明のホットメルト接着剤の使用方法としては特に限定されないが、例えば、該接着剤がブロック又はペレットの形状の場合には、該接着剤を溶融させた後、貼り合わせようとする基材に塗布して使用される。
塗布に用いる装置としては、通常のホットメルト接着剤用のアプリケーター、［例えば、加熱可能な溶融槽を有するロールコーター（グラビアロール、リバースロール等）、カーテンコーター、ビード、スパイラル、スプレー、スロット］及び押出機［例えば、単軸押出機、二軸押出機、ニーダールーダー等］等である。
前者のような装置の場合、被着体の一方又は両方に接着剤を塗布し、冷却固化する前に貼り合わせるか、冷却固化後、被着体を合わせ、再度加熱し貼り合わせる。貼り合わせる際には加圧する方がよく、冷却固化後、圧力を解除することができる。
後者のような装置の場合、被着体の一方又は両方に押出し、冷却固化後、被着体を合わせ、再度加熱し貼り合わせる。貼り合わせる際には加圧する方がよく、冷却固化後、圧力を解除することができる。
また、被着体の間に共押出しし、貼り合わせを同時に行うことができる。
【００４２】
該接着剤が粉体の場合、被着体に散布後、加熱し貼り合わせて使用される。加熱温度は特に制約はないが、融点（又は軟化点）より１０〜２０℃以上高い温度である方がよい。貼り合わせる際には加圧する方がよく、冷却固化後、圧力を解除することができる。加圧する圧力は充分な密着力が得られる限り特に制約はなく、好ましくは１０ｋＰａ〜５ＭＰａである。粉体の目付量は所望の接着力が得られる限り特に制約はないが、好ましくは１０〜５００ｇ／ｍ2である。
【００４３】
該接着剤がシート又はフィルムの場合には、該接着剤を貼り合わせようとする基材同士の間に挟み込み、加熱溶融させて貼り合わせるか、一方又は両方に載せ、加熱溶融させ、冷却固化前に貼り合わせるか、冷却固化後、被着体を合わせ、再度加熱し貼り合わせる。加熱溶融時の加熱温度は特に制約はないが、融点（又は軟化点）より１０〜２０℃以上高い温度である方がよく、再度加熱する際の加熱温度は特に制約はないが、融点（又は軟化点）より１０〜２０℃以上高い温度である方がよい。また、貼り合わせる際には加圧する方がよく、冷却固化後、圧力を解除することができる。加圧する圧力は所望の接着力が得られる限り特に制約はなく、好ましくは１０ｋＰａ〜５ＭＰａである。
シート又はフィルムの大きさは特に制限はなく所望の面積を有するものであればよい。  シート又はフィルムの厚みは特に制限はないが、好ましくは１０〜５００μｍであり、より好ましくは３０〜３００μｍである。
【実施例】
【００４４】
以下、実施例により本発明を更に説明するが、本発明はこれに限定するものではない。実施例中の「部」は重量部、「％」は重量％を示す。
【００４５】
製造例1
温度計制御装置、還流脱水装置及び撹拌装置を備えたセパラブルフラスコにアジピン
酸３１０．１部、「ニューポール  ＢＰＥ−２０」（三洋化成工業社製；ビスフェノールＡエチレンオキサイド付加物、水酸基価＝３４３．０）  ７６６．３部を仕込み、昇温して１５０℃とし、原料が溶融して撹拌できるようになってから撹拌を開始して、１５０℃から２３０℃まで８時間かけて徐々に昇温させた、２３０℃で４時間反応させた後、１３３Ｐａ以下の減圧下で更に４時間反応させ、その結果、酸価＝０．９、水酸基価＝３１．９、Ｍｎ＝３，４００のポリエステルポリオール［ｂ２−１］を得た。
【００４６】
製造例２
実施例１と同様な装置を備えたセパラブルフラスコに「サンニックス  ＧＰ−４０００」（三洋化成工業社製；グリセリンプロピレンオキサイド付加物、水酸基価＝４２．０）５００．０部を仕込み、昇温して１００℃とし、エチルメタクリレート  ３０．０部、アクリロニトリル  １２０．０部、スチレン  ３５０．０部及び２，２’−アゾビスイソブチロニトリル（ＡＩＢＮ）  １０．０部の混合物を１時間かけて滴下した。その後、ＡＩＢＮ  ５．０部を仕込み、１００℃で２時間かけて熟成し重合体ポリオール［ｂ３−１］（ポリマー含量：５０％、２３℃粘度：５，０００ｍＰａ・ｓ）を得た。
【００４７】
（以下の実施例で使用する略記号の説明）
［ｂ１−１］：「ニューポール  ＢＰＥ−１００」（三洋化成工業社製；ビスフェノール              Ａエチレンオキサイド付加物、水酸基価＝１６８．０）
［ｂ１−２］：「サンニックス  ＰＰ−２０００」（三洋化成工業社製；ポリオキシプロ              ピレングリコール、水酸基価＝５５．２）
［ｃ−１］  ：「パインクリスタル  Ｄ−６０１１」（荒川化学工業社製；ロジン含有ポ              リオール、水酸基価＝１１９．５、Ｍｎ＝９５０）
［ｃ−２］  ：「パインクリスタル  ＫＥ−３５９」（荒川化学工業社製；ロジンエステ              ル、水酸基価＝４２．８、Ｍｎ＝２，６００）
[Ｄ−１]  ：「エバフレックス  ＥＶ４１０」（三井・デュポンポリケミカル社製；エ              チレン−酢酸ビニル共重合体、酢酸ビニル含量１９重量％、Ｍｎ＝５０，              ０００）
[Ｄ−２]  ：「クレイトン  Ｄ−１１５５」（クレイトンポリマージャパン社製；スチ              レン−ブタジエンースチレンブロック共重合ゴム、スチレン含量４０重                量％、Ｍｎ＝９０，０００）
[Ｄ−３]  ：「バイロン  ＧＭ９００」（東洋紡績社製；ポリエステル樹脂、Ｍｎ＝                ２５，０００）
[Ｄ−４]  ：「Ｔ−１１９０」（大日本インキ化学社製；ウレタン樹脂、Ｍｎ＝２０，              ０００）
[Ｄ−５]  ：「サーメルト  ８６７」（アロンエバーグリップリミテッド社製；ポリア              ミド樹脂、Ｍｎ＝２５，０００）
［Ｅ−１］：「クリアロン  Ｐ−８５」（ヤスハラケミカル社製；水素化テルペン樹                脂、水酸基価＝０、Ｍｎ＝６３０）
［Ｅ−２］：「ＹＳレジン  ＴＯ−８５」（ヤスハラケミカル社製；芳香族変性テルペ              ン樹脂、水酸基価＝０、Ｍｎ＝７５０）
[Ｆ−１]  ：「ニカノール  ＫＬ−０５」（フドー社製；キシレン樹脂、水酸基価＝              ６．３、Ｍｎ＝４，５００）
【００４８】
実施例１
温度制御装置、撹拌装置付きのセパラブルフラスコに［ｂ１−１］  ２５．０部、［ｂ１−２］  ５．０部、［ｃ−１］  ５０．０部及び［Ｄ−１］  ２０．０部を仕込み、１２０℃で溶解後、減圧脱水（１２０℃、１３３Ｐａ、１時間）した。窒素雰囲気下、ＭＤＩ  ４７．０部を投入し、８０℃で４時間熟成後取り出し、本発明のホットメルト接着剤（ＮＣＯ％：５．３８％、１２０℃溶融粘度：２２，０００ｍＰａ・ｓ）を得た。
【００４９】
実施例２〜８
表１に示される組成及び重量部で、それぞれ実施例１と同様の操作を行い、本発明のホットメルト接着剤をそれぞれ得た。
【００５０】
比較例１〜４
表１に示されるような組成及び重量部で、それぞれ実施例１と同様の操作を行い、比較のホットメルト接着剤をそれぞれ得た。
【００５１】
【表１】
2005314445.tif 000002
【００５２】
＜試料の評価法＞
１）溶融粘度；１２０℃下で試料を１５分温調した後、同温度でＢ型粘度計を用いて測定した。
２）塗布後の接着可能時間；上記のホットメルト接着剤を各々、温度１２０℃で溶融し、２３℃雰囲気下で、カーテンスプレー塗工機を用いて（ホットエアー圧力１．５ｋｇ／ｃｍ2、ホットエアー温度１４０℃、ガンヘッド温度１３０℃、ガンヘッドと被着体との距離１０ｃｍ）、塗布量１００ｇ／ｍ2でＭＤＦ（ミディアムデンシティファイバーボード）上に塗布し、表面の粘着が消失する（手触りにて評価）までの時間を測定した。
３）初期接着力；２）と同様にしてＭＤＦ（長さ１０ｃｍ、幅１０ｃｍ、厚さ１ｃｍ）上に塗布し、２分後、木製薄板（長さ１０ｃｍ、幅１０ｃｍ、厚さ０．５ｍｍ、形状に多少の波打ちが有るもの）を合わせ、２３℃雰囲気下、プレス圧５ｋｇｆ／ｃｍ2、プレス時間2分の条件で貼り合わせた。その後、プレスを解き、３５℃、５０％ＲＨ雰囲気下で５時間放置し、接着体の状態を観察して、下記基準で評価した。
評価基準  ◎：木製薄板の浮き、剥がれ部分の面積が０ｃｍ2以上１ｃｍ2未満
○：木製薄板の浮き、剥がれ部分の面積が１ｃｍ2以上３ｃｍ2未満
×：木製薄板の浮き、剥がれ部分の面積が３ｃｍ2以上
【００５３】
４）硬化後接着力；３）と同様にして貼り合わせ、２３℃、５０％ＲＨの恒温恒湿槽中で１週間放置した後、１８０°剥離強度を測定した。この時、破壊状態も同時に観察した。
上記の硬化後接着力は、ＪＩＳ  Ｋ６８５４−１９９９に準じオートグラフを用いて、引張速度１００ｍｍ／ｍｉｎの条件で測定した。
５）接着体の加工性；３）と同様にして貼り合わせ、２３℃、５０％ＲＨの恒温恒湿槽中で１日放置した。接着体を鋸を用いて切り出し、切り出し時の様子を観察し下記基準で評価した。
評価基準  ○：鋸の刃に接着剤の融着無し
×：鋸の刃に接着剤の融着有り
６）熱安定性；本発明のホットメルト接着剤及び比較のホットメルト接着剤を空気雰囲気下、温度１２０℃の恒温器に８時間放置し、粘度変化（試験後／初期の粘度比で表示）を測定し、熱安定性とした。数値が１に近いほど熱安定性が良好であることを示す。
７）臭気、８）発煙；本発明のホットメルト接着剤及び比較のホットメルト接着剤を空気雰囲気下、温度１２０℃の恒温器に３時間放置し、５人のパネラーにより臭気と発煙状態（目視で評価）を確認した。
以上の結果を表２に示した。
【００５４】
【表２】
2005314445.tif 000003
【００５５】
※１  （Ｉ）：木製薄板の材料破壊、（ＩＩ）：接着剤層の凝集破壊
※２  溶融粘度が高く、カーテンスプレー塗工機では塗布できないため、接着力の測定不可
【産業上の利用可能性】
【００５６】
本発明のホットメルト接着剤の用途は特に限定されないが、例えば、木材、合成木材、木製化粧板、各種プラスチック成形品（成形体、フィルム、シート）、各種プラスチックフォーム（ポリウレタンフォーム、ポリオレフィンフォーム）、金属製品（銅、アルミ、ステンレス、鋼板等）、繊維製品（天然繊維、合成繊維、不織布等）、紙、天然若しくは合成皮革等の同種又は異種材料の接着に用いることができる。
具体的には、建設用部材（床材、パネル、ボード、クロス、金属等）の接着、衣料用部材（繊維、織布、フィルム等）の接着等に好適に使用できるが、これらに限定されるものではない。